(57)【特許請求の範囲】
【請求項１】
酸化物基準の質量％で
Ｂｉ２Ｏ３成分を６４％以上９０％以下、
Ｂ２Ｏ３成分を７．７４％以上３０％以下含有し、
Ｒｎ２Ｏ成分を１．３６％以上２５％以下含有し、
鉛成分を含有せず、
Ｂ２Ｏ３成分に対するＲＯ成分の比が０．３５以下であり、
部分分散比［θｇ，Ｆ］が０．６３以上、アッベ数が２７以下である光学ガラス（ＲｎはＬｉ，Ｎａ，Ｋ，Ｒｂ，Ｃｓから選ばれる１種以上、ＲはＭｇ，Ｃａ，Ｓｒ，Ｂａ，Ｚｎから選ばれる１種以上）。
【請求項２】
酸化物基準の質量％でＢｉ２Ｏ３成分、ＢａＯ成分、ＺｎＯ成分、Ｂ２Ｏ３成分、ＳｉＯ２成分、Ｓｂ２Ｏ３成分の含有量の総和が９６％未満である請求項１に記載の光学ガラス。
【請求項３】
酸化物基準の質量％で、Ｂｉ２Ｏ３成分に対するＢ２Ｏ３成分の比が、０．２０未満である請求項１又は２に記載の光学ガラス。
【請求項４】
酸化物基準の質量％で
ＲＯ              ０％〜３．０８％以下、
ＳｉＯ２          ０％〜２０％以下、
を含む請求項１から３いずれかに記載の光学ガラス。
（ＲはＭｇ，Ｃａ，Ｓｒ，Ｂａ，Ｚｎから選ばれる１種以上。）
【請求項５】
酸化物基準の質量％で、Ｂｉ２Ｏ３成分に対するＲＯ成分の比が０．２以下である請求項１から４いずれかに記載の光学ガラス。
（ＲはＭｇ，Ｃａ，Ｓｒ，Ｂａ，Ｚｎから選ばれる１種以上。）
【請求項６】
酸化物基準の質量％で、
Ａｌ２Ｏ３            ０〜１０％、
ＴｉＯ２              ０〜１０％、
Ｎｂ２Ｏ５            ０〜１０％、
ＷＯ３                ０〜１０％、
Ｔａ２Ｏ５            ０〜１０％、
ＺｒＯ２              ０〜１０％、
ＺｎＯ                ０〜２０％、
ＭｇＯ                ０〜２０％、
ＣａＯ                ０〜２０％、
ＳｒＯ                ０〜２０％、
ＢａＯ                ０〜２０％、
Ｌｉ２Ｏ              ０〜２５％、
Ｎａ２Ｏ              ０〜２５％、
Ｋ２Ｏ                ０〜２５％、
Ｒｂ２Ｏ              ０〜２５％、
Ｃｓ２Ｏ              ０〜２５％、
Ｙ２Ｏ３              ０〜１０％、
Ｌａ２Ｏ３            ０〜１０％、
Ｇｄ２Ｏ３            ０〜１０％及び
Ｙｂ２Ｏ３            ０〜１０％
を含む請求項１から５いずれかに記載の光学ガラス。
【請求項７】
酸化物基準の質量％で、希土類酸化物成分の含有量が３％以下である請求項１から６いずれかに記載の光学ガラス。
【請求項８】
酸化物基準の質量％で、
Ｐ２Ｏ５              ０〜１０％、及び
ＧｅＯ２              ０〜２０％
を含む請求項１から７いずれかに記載の光学ガラス。
【請求項９】
酸化物基準の質量％で、ＴｅＯ２成分の含有量が２０％以下である請求項１から８いずれかに記載の光学ガラス。
【請求項１０】
液相温度が８５０℃以下である請求項１から９いずれかに記載の光学ガラス。
【請求項１１】
請求項１から１０いずれかに記載の光学ガラスからなる研磨加工用プリフォーム。
【請求項１２】
請求項１１に記載の研磨加工用プリフォームを研磨してなる光学素子。
【請求項１３】
請求項１から１０いずれかに記載の光学ガラスからなる精密プレス成形用プリフォーム。
【請求項１４】
請求項１３に記載の精密プレス成形用プリフォームを精密プレス成形してなる光学素子。
【発明の詳細な説明】
【技術分野】
【０００１】
本発明は極めて大きな部分分散比［θｇ，Ｆ］を有するビスマス系光学ガラスに関し、さらに詳しくは部分分散比［θｇ，Ｆ］が０．６３以上、かつ、アッベ数［νｄ］が２７以下である光学ガラスに関するものである。
【背景技術】
【０００２】
光学機器のレンズ系は、通常、異なる光学的性質を持つ複数のガラスレンズを組み合わせて設計されている。近年、多様化する光学機器のレンズ系の設計の自由度をさらに広げるため、従来用いられなかった光学特性を有する光学ガラスが、球面及び非球面レンズ等として用いられるようになった。
【０００３】
特に、光学設計を行うにあたり、収差を小さくする目的に沿って、屈折率や分散傾向の異なるものが開発されている。その中で、特に特異な部分分散比［θｇ，Ｆ］を有する光学ガラスは、収差の補正に顕著な効果を奏し、光学設計の自由度を広げる為、種々のガラスが開発されている。
【０００４】
短波長域の部分分散性を表す部分分散比［θｇ，Ｆ］の式（１）に示す。
θｇ，Ｆ＝（ｎｇ−ｎＦ）／（ｎＦ−ｎＣ）  ・・・・・・  （１）
【０００５】
一般に、光学ガラスは短波長域の部分分散性を表す部分分散比θｇ，Ｆとアッベ数νｄとの間に、およそ直線的な反比例の関係があるが、この関係から著しく外れているガラスは、異常分散ガラスと言われている。この反比例関係を表す直線は、部分分散比［θｇ，Ｆ］を縦軸に、アッベ数［νｄ］を横軸に採用した直交座標上で、ＮＳＬ７とＰＢＭ２のθｇ，Ｆ、νｄをプロットした２点を結ぶ直線で表され、ノーマルラインと呼ばれている（図１参照）。ノーマルラインの基準となるノーマルガラスは光学ガラスメーカー毎に異なるが、各メーカー共に同等の傾きと切片を持っている。（ＮＳＬ７とＰＢＭ２は株式会社オハラ社製の光学ガラスであり、ＰＢＭ２のアッベ数［νｄ］は３６．３，部分分散比［θｇ，Ｆ］は０．５８２８、ＮＳＬ７のアッベ数［νｄ］は６０．５，部分分散比［θｇ，Ｆ］は０．５４３６である。）  また、異常分散性については、ノーマルラインから縦軸方向にどれだけ離れているかが指標とされている。これらの異常分散ガラスレンズを他のレンズと組み合わせて用いた場合、紫外から赤外への幅広い波長範囲において色収差を補正することが可能となる。
【０００６】
上述のような異常分散ガラスは、種々の文献において開示されている。
【０００７】
特許文献１から５には部分分散比［θｇ，Ｆ］の特異な値を有する光学ガラスが開示されている。特許文献１〜３にはＳｉＯ２−Ｂ２Ｏ３−ＺｒＯ２−Ｎｂ２Ｏ５系やＳｉＯ２−ＺｒＯ２−Ｎｂ２Ｏ５−Ｔａ２Ｏ５系の光学ガラスにおいて、アッベ数［νｄ］が２８〜５５の中分散領域について特異な小さい部分分散比［θｇ，Ｆ］を有する光学ガラスが開示されている。特許文献４，５にはＳｉＯ２−Ｂ２Ｏ３−ＴｉＯ２−Ａｌ２Ｏ３系やＢｉ２Ｏ３−Ｂ２Ｏ３系のガラスが開示されており、アッベ数［νｄ］が３２〜５５の中分散領域について特異な大きい部分分散比［θｇ，Ｆ］を有する光学ガラスが開示されている。これらの光学ガラスの中で最も部分分散比［θｇ，Ｆ］が大きいガラス系は特許文献５の０．５９程度であり、これでは近年の光学設計上の要求を満たすには不十分であった。
【特許文献１】特開平１０―１３００３３号公報
【特許文献２】特開平１０―２６５２３８号公報
【特許文献３】ＷＯ０１／０７２６５０号公報
【特許文献４】特開２００３−３１３０４７号
【特許文献５】特開平９−２０５３０号
【発明の開示】
【発明が解決しようとする課題】
【０００８】
本発明は以上のような課題に鑑みてなされたものであり、Ｂｉ２Ｏ３を含有する光学ガラスにおいて、極めて大きい部分分散比［θｇ，Ｆ］を維持しつつ、アッベ数［νｄ］が特徴的な値を有する光学ガラスを提供する。
【課題を解決するための手段】
【０００９】
本発明者は、上記目的を達成するために鋭意試験研究を重ねた結果、Ｂｉ２Ｏ３を含有する光学ガラスの特定組成領域において、大きな部分分散比［θｇ，Ｆ］を有し、かつ、これまでにないアッベ数［νｄ］を有する光学ガラスが得られることを見出し、本発明を成すに至った。より具体的には以下のようなものを提供する。
【００１０】
（１）  酸化物基準の質量％でＢｉ２Ｏ３成分を４５％以上含有し、
部分分散比［θｇ，Ｆ］が０．６３以上、アッベ数が２７以下であることを特徴とする光学ガラス。
【００１１】
（２）  酸化物基準の質量％でＢｉ２Ｏ３成分，ＢａＯ成分，ＺｎＯ成分，Ｂ２Ｏ３成分，ＳｉＯ２成分，Ｓｂ２Ｏ３成分の含有量の総和が９６％未満となることを特徴とする前記（１）の光学ガラス。
【００１２】
（３）  酸化物基準の質量％で、Ｂｉ２Ｏ３成分に対するＢ２Ｏ３成分の比が、０．２０未満であることを特徴とする前記（１）又は（２）の光学ガラス。
【００１３】
（４）  酸化物基準の質量％で
Ｂｉ２Ｏ３        ６４％以上、及び／又は
ＲＯ              ０％〜３５％以下、及び／又は
Ｂ２Ｏ３          ０％〜３０％以下、及び／又は
ＳｉＯ２            ０％〜２０％以下、
を含むことを特徴とする前記（１）から（３）のいずれかの光学ガラス。
（ＲはＭｇ，Ｃａ，Ｓｒ，Ｂａ，Ｚｎから選ばれる１種以上。）
【００１４】
（５）  酸化物基準の質量％で、Ｂｉ２Ｏ３成分に対するＲＯ成分の比が０．２９２未満であることを特徴とする前記（１）から（４）いずれかの光学ガラス。
（ＲはＭｇ，Ｃａ，Ｓｒ，Ｂａ，Ｚｎから選ばれる１種以上。）
【００１５】
（６）  酸化物基準の質量％で、Ｂ２Ｏ３成分に対するＲＯ成分の比が１．０１未満であることを特徴とする（１）から（５）いずれかの光学ガラス。
【００１６】
（７）  酸化物基準の質量％で、希土類酸化物成分の含有量が３％以下であることを特徴とする前記（１）から（６）いずれかの光学ガラス。
【００１７】
（８）  酸化物基準の質量％で、
Ａｌ２Ｏ３            ０〜１０％及び／又は
ＴｉＯ２              ０〜１０及び／又は
Ｎｂ２Ｏ５            ０〜１０％及び／又は
ＷＯ３              ０〜１０％及び／又は
Ｔａ２Ｏ５            ０〜１０％及び／又は
ＺｒＯ２              ０〜１０％及び／又は
ＺｎＯ              ０〜２０％及び／又は
ＭｇＯ              ０〜２０％及び／又は
ＣａＯ              ０〜２０％及び／又は
ＳｒＯ              ０〜２０％及び／又は
ＢａＯ              ０〜２０％及び／又は
Ｌｉ２Ｏ              ０〜２５％及び／又は
Ｎａ２Ｏ            ０〜２５％及び／又は
Ｋ２Ｏ              ０〜２５％及び／又は
Ｒｂ２Ｏ              ０〜２５％及び／又は
Ｃｓ２Ｏ              ０〜２５％及び／又は
Ｙ２Ｏ３              ０〜１０％及び／又は
Ｌａ２Ｏ３            ０〜１０％及び／又は
Ｇｄ２Ｏ３            ０〜１０％及び／又は
Ｙｂ２Ｏ３            ０〜１０％
を含むことを特徴とする前記（１）から（７）いずれかの光学ガラス。
【００１８】
（９）  液相温度が８５０℃以下であることを特徴とする（１）から（８）いずれかの光学ガラス。
【００１９】
（１０）  Ｂ２Ｏ３成分を、酸化物基準の質量％で、０％を超えて含有する（１）から（９）いずれかの光学ガラス。
【００２０】
（１１）  前記（１）から（１０）いずれかの光学ガラスからなる研磨加工用プリフォーム及び／又は精密プレス成形用プリフォーム。
【００２１】
（１２）  （１１）の研磨加工用プリフォームを研磨してなる光学素子。
【００２２】
（１３）  （１１）の精密プリフォームを精密プレス成形してなる光学素子。
【発明の効果】
【００２３】
本発明の光学ガラスは、上記構成要件を採用することにより、部分分散比［θｇ，Ｆ］が０．６３以上かつ、アッベ数［νｄ］が２７以下かつ、耐失透性が良好であり、レンズ系の設計上、極めて有用な異常分散性ガラスを提供できる。
【発明を実施するための最良の形態】
【００２４】
次に、本発明の光学ガラスにおいて、具体的な実施態様について説明する。
【００２５】
［ガラス成分］
本発明の光学ガラスを構成する各成分の組成範囲を以下に述べる。各成分は酸化物基準の質量％にて表現する。ここで「酸化物基準」とは、本発明のガラス構成成分の原料として使用される酸化物、複合塩、金属フッ化物等が溶融時にすべて分解され酸化物へ変化すると仮定した場合に、当該生成酸化物の質量の総和を１００質量％として、ガラス中に含有される各成分を表記した組成であり、上記酸化物の一部又は全部をフッ化物置換したＦの合計量とは、本発明のガラス組成物中に存在しうるフッ素の含有率を、前記酸化物基準組成１００％を基準にして、Ｆ原子として計算した場合の質量％で表したものである。
【００２６】
＜必須成分、任意成分について＞
Ｂｉ２Ｏ３成分は部分分散比［θｇ，Ｆ］を大きくし、低分散化に効果があり、さらには低Ｔｇ化、耐水性の向上等、本発明のガラスに欠かすことができない成分である。しかしながら、その含有量が多すぎるとガラス安定性を欠如させやすく、少なすぎると、前記効果が得にくくなる。したがって、好ましくは４５％、より好ましくは５５％、最も好ましくは６４％を下限とし、好ましくは９５％、より好ましくは９０％、最も好ましくは８５％を上限とする。
【００２７】
ＳｉＯ２成分は透過率の向上、ガラス安定性の向上、低分散化に効果がある任意成分である。しかしながら、その含有量が多すぎると部分分散比［θｇ，Ｆ］を低下させやすく、溶融性も悪化させやすい。したがって、ＳｉＯ２成分の含有量については、好ましくは２０％、より好ましくは１５％、最も好ましくは１０％を上限とする。
【００２８】
Ｂ２Ｏ３成分はガラス安定性を向上させ、部分分散比［θｇ，Ｆ］を高く維持する効果のある任意成分である。しかしながら、その含有量が多すぎるとガラス安定性を低下させやすく、かつ低分散化させやすくなる。したがって、Ｂ２Ｏ３成分の含有量については、好ましくは３０％、より好ましくは２３％、最も好ましくは１５％を上限とする。
【００２９】
上記の通り、ＳｉＯ２とＢ２Ｏ３はそれぞれ任意成分ではあるが、両者のうち少なくとも一方、特にＢ２Ｏ３は０％を超えて含有していることが好ましい。しかしながら、それらの含有量の和が大きすぎると、所望の部分分散比［θｇ，Ｆ］、アッベ数［νｄ］を得にくくなる。したがって、Ｂ２Ｏ３とＳｉＯ２の含有量の和については、好ましくは０を超え、さらに好ましくは０．５％、最も好ましくは１％を下限とする。また、Ｂ２Ｏ３とＳｉＯ２の含有量の和の上限については、好ましくは５０％、さらに好ましくは４５％、最も好ましくは３５％とする。
【００３０】
Ｌｉ２Ｏ成分はガラス安定性を向上させ、低Ｔｇ化に効果のある任意成分である。しかしながら、その含有量が多すぎるとガラス安定性を低下させやすく、機械的強度を低下させやすくなる。したがって、Ｌｉ２Ｏ成分の含有量については、好ましくは２５％、さらに好ましくは２０％、最も好ましくは１５％を上限とする。
【００３１】
Ｎａ２Ｏ成分は含有量を調整することで部分分散比［θｇ，Ｆ］とアッベ数［νｄ］を調整するために有用な任意成分である。しかしながら、その含有量が多すぎるとガラス安定性を低下させやすく、化学的耐久性及び機械的強度を低下させやすくなる。したがって、Ｎａ２Ｏ成分の含有量については、好ましくは２５％、さらに好ましくは２０％、最も好ましくは１５％を上限とする。また、Ｎａ２Ｏ成分を含まなくとも本発明において所望の光学特性を有するガラスは製造することができるが、上記部分分散比とアッベ数の調整を容易にするためには、好ましくは０％を越え、より好ましくは１％以上、最も好ましくは２％以上含有することが好ましい。
【００３２】
Ｋ２Ｏ成分は含有量を調整することで部分分散比［θｇ，Ｆ］とアッベ数［νｄ］  を調整するために有用な任意成分である。アルカリ金属の中でも特にその効果は顕著である。しかしながら、その含有量が多すぎるとガラス安定性を低下させやすく、化学的耐久性及び機械的強度を著しく低下させやすくなる。したがって、Ｋ２Ｏ成分の含有量については、好ましくは２５％、さらに好ましくは２０％、最も好ましくは１５％を上限とする。また、Ｋ２Ｏ成分を含まなくとも本発明において所望の光学特性を有するガラスは製造することができるが、上記部分分散比とアッベ数の調整を容易にするためには、好ましくは０％を越え、より好ましくは１％以上、最も好ましくは２％以上含有することが好ましい。
【００３３】
Ｒｂ２Ｏ成分は含有量を調整することで部分分散比［θｇ，Ｆ］とアッベ数［νｄ］  を調整するために有用な任意成分である。しかしながら、Ｒｂ２Ｏ成分は産出量が少なく、光学ガラスの原料としては不向きあり、過剰に含有すると他のアルカリ金属成分と同じ様に化学的耐久性、機械的強度を低下させやすくなる。したがって、Ｒｂ２Ｏ成分の含有量については、好ましくは２５％、さらに好ましくは２０％、最も好ましくは１５％を上限とする。
【００３４】
Ｃｓ２Ｏ成分は含有量を調整することで部分分散比［θｇ，Ｆ］とアッベ数［νｄ］  を調整するために有用な任意成分である。しかしながら、その含有量が多すぎると他のアルカリ金属成分と同じ様に化学的耐久性、機械的強度を低下させやすくなる。したがって、Ｒｂ２Ｏ成分の含有量については、好ましくは２５％、さらに好ましくは２０％、最も好ましくは１５％を上限とする。
【００３５】
上記の様にＲｎ２Ｏ成分（ＲｎはＬｉ、Ｎａ、Ｋ、Ｒｂ、Ｃｓから選ばれる１種または２種以上）は、本発明のガラスの特徴である部分分散比［θｇ，Ｆ］とアッベ数［νｄ］を所望の値に調整するために必要な成分である。しかしながら、それらの含有量が多すぎると、却って所望の部分分散比［θｇ，Ｆ］、アッベ数［νｄ］を実現しにくくなり、ガラス安定性を著しく損なう。したがって、Ｒｎ２Ｏ成分（ＲｎはＬｉ、Ｎａ、Ｋ、Ｒｂ、Ｃｓから選ばれる１種以上）は、好ましくは０を超え、さらに好ましくは０．５％、最も好ましくは１％を下限とする。また、Ｒｎ２Ｏ成分（ＲｎはＬｉ、Ｎａ、Ｋ、Ｒｂ、Ｃｓから選ばれる１種以上）の含有量の上限については、好ましくは２５％、さらに好ましくは２０％、最も好ましくは１５％とする。
【００３６】
Ｙ２Ｏ３成分はガラスの分散を調整するために有用な任意成分である。しかしながら、その含有量が多すぎるとガラス安定性を低下させやすくなる。したがって、Ｙ２Ｏ３成分の含有量については、好ましくは１０％、さらに好ましくは５％、最も好ましくは３％を上限とする。
【００３７】
Ｌａ２Ｏ３成分はガラスを低分散化さるために有用な任意成分である。しかしながら、その含有量が多すぎるとガラス安定性を低下させやすくなる。したがって、Ｌａ２Ｏ３成分の含有量については、好ましくは１０％、さらに好ましくは５％、最も好ましくは３％を上限とする。
【００３８】
Ｇｄ２Ｏ３成分はガラスの分散を調整するために有用な任意成分である。しかしながら、その含有量が多すぎるとガラス安定性を低下させやすくなる。したがって、Ｇｄ２Ｏ３成分の含有量については、好ましくは１０％、さらに好ましくは５％、最も好ましくは３％を上限とする。
【００３９】
Ｙｂ２Ｏ３成分はガラスの分散を調整するために有用な任意成分である。しかしながら、その含有量が多すぎるとガラス安定性を低下させやすくなる。したがって、Ｙｂ２Ｏ３成分の含有量については、好ましくは１０％、さらに好ましくは５％、最も好ましくは３％を上限とする。
【００４０】
希土類酸化物は、上記範囲で各成分を含有しても本発明の所望の光学ガラスを製造することは可能であるが、製造に適した耐失透性を維持するためには特に酸化物基準の質量％で、希土類酸化物成分の合計含有量が３％以下であることが好ましい。
【００４１】
Ａｌ２Ｏ３成分はガラスの化学的耐久性や機械的強度を向上させる為に有用な任意成分である。しかしながら、その含有量が多すぎると溶融性を低下させやすくなる。したがって、Ａｌ２Ｏ３成分の含有量については、好ましくは１０％、さらに好ましくは５％、最も好ましくは３％を上限とする。
【００４２】
ＴｉＯ２成分はガラスを高分散化させることに有用な任意成分である。しかしながら、その含有量が多すぎるとガラス安定性を低下させやすくなる。したがって、ＴｉＯ２成分の含有量については、好ましくは１０％、さらに好ましくは５％、最も好ましくは３％を上限とする。
【００４３】
Ｎｂ２Ｏ５成分はガラスの部分分散比［θｇ，Ｆ］を向上させることに有用な任意成分である。しかしながら、その含有量が多すぎるとガラス安定性を低下させやすくなる。したがって、Ｎｂ２Ｏ５成分の含有量については、好ましくは１０％、さらに好ましくは５％、最も好ましくは３％を上限とする。
【００４４】
ＷＯ３成分はガラスの部分分散比［θｇ，Ｆ］を向上させ、低Ｔｇ化に有用な任意成分である。しかしながら、その含有量が多すぎるとガラス安定性を低下させやすくなる。したがって、ＷＯ３成分の含有量については、好ましくは１０％、さらに好ましくは５％、最も好ましくは３％を上限とする。
【００４５】
Ｔａ２Ｏ５成分はガラス安定性向上に有用な任意成分である。しかしながら、その含有量が多すぎるとガラス安定性を低下させやすく、さらにコストを大幅に上昇させる。したがって、Ｔａ２Ｏ５成分の含有量については、好ましくは１０％、さらに好ましくは５％、最も好ましくは３％を上限とする。
【００４６】
ＺｒＯ２成分はガラスの化学的耐久性や機械的強度を向上させることに有用な任意成分である。しかしながら、その含有量が多すぎるとガラス安定性を低下させやすくなる。したがって、ＺｒＯ２成分の含有量については、好ましくは１０％、さらに好ましくは５％、最も好ましくは３％を上限とする。
【００４７】
ＺｎＯ成分はガラスの耐失透性を向上させることに有用な任意成分である。しかしながら、その含有量が多すぎると所望の部分分散比［θｇ，Ｆ］とアッベ数［νｄ］を得にくくなる。したがって、ＺｎＯ成分の含有量については、好ましくは  ２０％、さらに好ましくは１５％、最も好ましくは１０％を上限とする。また、ＺｎＯ成分を含有しなくとも、本発明において所望の光学特性を有する光学ガラスを作製することはできるが、上記部分分散比とアッベ数の調整を容易にするためには、好ましくは０％を超え、より好ましくは０．５％以上、最も好ましくは１％以上含有する。
【００４８】
ＭｇＯ成分はガラスの低分散化の為に有用な任意成分である。しかしながら、その含有量が多すぎるとガラス安定性を大幅に低下させやすく、再加熱処理により失透しやすくなる。したがって、ＭｇＯ成分の含有量については、好ましくは２０％、さらに好ましくは１５％、最も好ましくは１０％を上限とする。
【００４９】
ＣａＯ成分はガラスの低分散化と耐失透性向上に有用な任意成分である。しかしながら、その含有量が多すぎると耐失透性を大幅に低下させやすくなる。したがって、ＣａＯ成分の含有量については、好ましくは２０％、さらに好ましくは１５％、最も好ましくは１０％を上限とする。
【００５０】
ＳｒＯ成分は耐失透性向上に有用な任意成分である。しかしながら、その含有量が多すぎると耐失透性を大幅に低下させやすく、  さらには所望の部分分散比［θｇ，Ｆ］、アッベ数［νｄ］を得ることが難しくなる。したがって、ＳｒＯ成分の含有量については、好ましくは２０％、さらに好ましくは１５％、最も好ましくは１０％を上限とする。
【００５１】
ＢａＯ成分は耐失透性向上に有用な任意成分である。しかしながら、その含有量が多すぎると所望の部分分散比［θｇ，Ｆ］、アッベ数［νｄ］を得ることが難しくなる。したがって、ＢａＯ成分の含有量については、好ましくは２０％、さらに好ましくは１５％、最も好ましくは１０％を上限とする。
【００５２】
ＲＯ成分（ＲはＭｇ、Ｃａ、Ｓｒ、Ｂａ、Ｚｎから選ばれる１種又は２種以上）は耐失透性や分散、機械的強度等あらゆる物性を調整するために有用な成分である。しかし、その合計含有量が大きすぎると所望の部分分散比［θｇ，Ｆ］、アッベ数［νｄ］を得ることが難しくなる。ＲＯ成分の上限としては好ましくは３５％、より好ましくは３０％、最も好ましくは２５％とする。一方、ＲＯ成分を含有しなくとも本発明において所望の光学特性を実現することは可能であるが、耐失透性向上のためには、好ましくは０％を超え、より好ましくは０．５％、最も好ましくは１％を下限とする。
【００５３】
本発明の光学ガラスにおいては所望の部分分散比［θｇ，Ｆ］とアッベ数［νｄ］を得ながら、良好な清澄性及び耐失透性を維持するために、Ｂｉ２Ｏ３成分，ＢａＯ成分，ＺｎＯ成分，Ｂ２Ｏ３成分，ＳｉＯ２成分，Ｓｂ２Ｏ３成分の含有量の総和が９６％未満となることが好ましく、９３％以下となることがより好ましく、８９％以下となることが最も好ましい。
【００５４】
本発明の光学ガラスにおいては所望の部分分散比［θｇ，Ｆ］とアッベ数［νｄ］を得ながら、再加熱時を含めた耐失透性向上のために、  酸化物基準の質量％で、Ｂｉ２Ｏ３成分に対するＢ２Ｏ３成分の比が、０．２０未満であることが好ましく、０．１７以下であることがより好ましく、０．１５以下であることが最も好ましい。
本発明の光学ガラスにおいては所望の部分分散比［θｇ，Ｆ］とアッベ数［νｄ］を得るために、酸化物基準の質量％で、Ｂｉ２Ｏ３成分に対するＲＯ成分（ＲはＭｇ，Ｃａ，Ｓｒ，Ｂａ，Ｚｎから選ばれる１種以上。）の比が０．２９２未満であることが好ましく、０．２以下であることがより好ましく、０．１以下であることが最も好ましい。
【００５５】
本発明の光学ガラスにおいては所望の部分分散比［θｇ，Ｆ］とアッベ数［νｄ］を得ながら、良好な化学的耐久性を維持するために、酸化物基準の質量％で、Ｂ２Ｏ３成分に対するＲＯ成分の比が１．０１未満である好ましく、０．８２以下であることがより好ましく、０．６４以下であることが最も好ましい。
【００５６】
ＧｅＯ２成分はガラスの耐失透性を向上させる為に必要な任意に添加し得る成分である。しかしながら、その含有量が多すぎると溶融性を低下させやすくなる。したがって、ＧｅＯ２成分の含有量については、好ましくは２０％、さらに好ましくは１５％、最も好ましくは１０％を上限とする。
【００５７】
Ｐ２Ｏ５成分はガラスの透過率を向上させる為に必要な任意に添加し得る成分である。しかしながら、その含有量が多すぎると溶融性を低下させやすくなる。したがって、Ｐ２Ｏ５成分の含有量については、好ましくは１０％、さらに好ましくは５％、最も好ましくは３％を上限とする。
【００５８】
ＴｅＯ２成分はガラスの清澄を促す効果があり、任意に添加し得る成分である。しかしながら、その含有量が多すぎると耐失透性を低下させやすくなる。したがって、ＴｅＯ２成分の含有量については、好ましくは２０％、さらに好ましくは１５％、最も好ましくは１０％を上限とする。
【００５９】
Ｓｂ２Ｏ３成分はガラスの清澄を促す効果があり、任意に添加し得る成分である。しかしながら、その含有量が多すぎると耐失透性を低下させる。したがって、Ｓｂ２Ｏ３成分の含有量については、好ましくは３％、さらに好ましくは２％、最も好ましくは１％を上限とする。
【００６０】
ＣｅＯ２成分はガラスの部分分散比［θｇ，Ｆ］を大きくする効果のある、任意に添加し得る成分である。しかしながら、その含有量が多すぎると透過率を大幅に低下させやすくなる。したがって、ＣｅＯ２成分の含有量については、好ましくは３％、さらに好ましくは２％、最も好ましくは１％を上限とする。
【００６１】
Ｔｌ２Ｏ３成分はガラスの部分分散比［θｇ，Ｆ］やアッベ数［νｄ］を調整する効果のある任意に添加し得る成分である。しかしながら、その含有量が多すぎると透過率を大幅に低下させやすくなる。したがって、Ｔｌ２Ｏ３成分の含有量については、好ましくは１０％、さらに好ましくは５％、最も好ましくは３％を上限とする。
【００６２】
Ｆは、ガラスの低分散化、溶融性向上に効果のある成分である。しかしながら、その含有量が多すぎると耐失透性を大幅に低下させやすくなる。したがって、上記酸化物の一部又は全部をフッ化物置換したＦの合計量が前記酸化物基準組成１００質量％基準にして、Ｆ原子として計算した場合の質量％で表した場合に上限値を１０％とすることが好ましく、５％とすることがより好ましく、１％とすることが最も好ましい。さらに好ましくは含まない。
【００６３】
＜含有させるべきでない成分について＞
本発明においては、他の成分を本発明のガラスの特性を損なわない範囲で必要に応じ、添加することができる。ただし、Ｔｉを除くＶ，Ｃｒ，Ｍｎ，Ｆｅ，Ｃｏ，Ｎｉ，Ｃｕ，Ａｇ及びＭｏ等の各遷移金属成分は、それぞれを単独又は複合して少量含有した場合においても、ガラスが着色し、可視域の特定の波長に吸収を生じさせる。したがって、可視領域の波長を使用する光学ガラスにおいては、実質的に含まないことが好ましい。ここで「実質的に含まない」とは、不純物として混入される場合を除き、人為的に含有させないことを意味する。
【００６４】
Ｔｈ成分は高屈折率化又はガラスとしての安定性向上を目的として、Ｃｄ及びＴｌ成分は低Ｔｇ化を目的として含有することができる。しかし、Ｔｈ、Ｃｄ、Ｏｓの各成分は、近年有害な化学物質成分として使用を控える傾向にあるため、ガラスの製造工程のみならず、加工工程、及び製品化後の処分に至るまで環境対策上の措置が必要とされる。したがって、環境上の影響を重視する場合には実質的に含まない方が好ましい。
【００６５】
鉛成分は、ガラスを製造、加工、及び廃棄をする際に環境対策上の措置を講ずる必要があるため、コストが高くなり、本発明のガラスに鉛成分を含有させるべきでない。
【００６６】
Ａｓ２Ｏ３成分は、ガラスを溶融する際、泡切れ（脱法性）を良くするために使用されている成分であるが、ガラスを製造、加工、及び廃棄をする際に環境対策上の措置を講ずる必要があるため、本発明のガラスにＡｓ２Ｏ３を含有させることが好ましくない。
【００６７】
本発明のガラス組成物は、その組成が質量％で表されているため直接的にｍｏｌ％の記載に表せるものではないが、本発明において要求される諸特性を満たすガラス組成物中に存在する各成分のｍｏｌ％表示による組成は、酸化物換算組成で概ね以下の値をとる。
Ｂｉ２Ｏ３              ２０％以上、  
ＳｉＯ２                ０〜１５％以下、  
Ｂ２Ｏ３            ０〜３０％以下、並びに
Ａｌ２Ｏ３            ０〜１５％及び／又は
ＴｉＯ２            ０〜１５及び／又は
Ｎｂ２Ｏ５          ０〜１５％及び／又は
ＷＯ３            ０〜１５％及び／又は
Ｔａ２Ｏ５          ０〜１５％及び／又は
ＺｒＯ２            ０〜１５％及び／又は
ＺｎＯ            ０〜１５％及び／又は
ＭｇＯ            ０〜１５％及び／又は
ＣａＯ            ０〜１５％及び／又は
ＳｒＯ              ０〜１５％及び／又は
ＢａＯ            ０〜２０％及び／又は
Ｌｉ２Ｏ            ０〜２５％及び／又は
Ｎａ２Ｏ            ０〜２５％及び／又は
Ｋ２Ｏ              ０〜２５％及び／又は
Ｒｂ２Ｏ            ０〜２５％及び／又は
Ｃｓ２Ｏ          ０〜２５％及び／又は
Ｙ２Ｏ３            ０〜１５％及び／又は
Ｌａ２Ｏ３          ０〜１５％及び／又は
Ｇｄ２Ｏ３          ０〜１５％及び／又は
Ｙｂ２Ｏ３          ０〜１５％及び／又は
Ｐ２Ｏ５            ０〜１５％及び／又は
Ｓｂ２Ｏ３          ０〜３％及び／又は  
ＧｅＯ２            ０〜２０％及び／又は    
ＣｅＯ２                  ０〜１０％及び／又は
ＴｅＯ２            ０〜１０％及び／又は
Ｆ                ０〜１０％及び／又は
【００６８】
本発明の態様によると、部分分散比［θｇ，Ｆ］を０．６３以上、かつアッベ数［νｄ］が２７以下の光学性能を持つ光学ガラスを得ることができ、光学設計における自由度が大幅に広がる。部分分散比［θｇ，Ｆ］の好ましい範囲は０．６３以上であり、より好ましくは０．６４以上であり、最も好ましくは０．６５以上である。なお、この範囲を下回ると光学設計上特徴的な光学性能とは言い難い。アッベ数［νｄ］の好ましい範囲は２７以下であり、より好ましくは２６以下であり、最も好ましくは２５以下である。
【００６９】
本発明の光学ガラスは、精密プレス成形をされ、典型的にはレンズ、プリズム、ミラー用途に使用することができる。前述のとおり本発明の光学ガラスはプレス成形用のプリフォーム材として使用することができ、或いは溶融ガラスをダイレクトプレスすることも可能である。プリフォーム材として使用する場合、その製造方法及び精密プレス成形方法は特に限定されるものではなく、公知の製造方法及び成形方法を使用することができる。プリフォーム材の製造方法としては、例えば特開平８−３１９１２４に記載のガラスゴブの成形方法や特開平８−７３２２９に記載の光学ガラスの製造方法及び製造装置のような溶融ガラスから直接プリフォーム材を製造することもでき、またストリップ材を研削研磨等の冷間加工して製造しても良い。
【００７０】
本発明は光学ガラスに必要とされる光学的物性以外にも機械的物性・化学的耐久性・熱的性質・量産性について、良好な物性値を有している。
【００７１】
磨耗度は光学ガラスの加工性の指標とされる物性であり、大きすぎるとガラス加工時に不具合が生じる。本発明の光学ガラスは「日本光学硝子工業会規格ＪＯＧＩＳ１０−１９９４光学ガラスの磨耗度の測定方法」に準じた測定方法にて測定を行い、好ましくは７００以下であり、より好ましくは６８０以下、最も好ましくは６７０以下である。
【００７２】
化学的耐久性は光学ガラスの加工性及び耐環境性の指標とされる物性であり、クラスが大きすぎると加工性及び耐環境性に不具合が生じる。本発明のガラスは「日本光学硝子工業会規格ＪＯＧＩＳ０６−１９９９光学ガラスの化学的耐久性の測定方法（粉末法）」に準じた測定方法にて測定を行い、耐酸性・耐水性が好ましくは５以下であり、最も好ましくは４以下である。
【００７３】
熱的特性は光学ガラスの耐熱衝撃性、モールドプレス成形時の成形性の指標とされる物性である。ガラス転移点［Ｔｇ］が低いとモールドプレス成形を低温で実施する事ができ、低エネルギーかつ高価な金型の長寿命化を図る事が出来る。また、熱膨張係数［α］が大きいとガラスの加熱時にガラスが割れ易くなる。本発明のガラスは「日本光学硝子工業会規格ＪＯＧＩＳ０８−２００３光学ガラスの熱膨張の測定方法」に準じた測定方法にてガラス転移温度［Ｔｇ］と熱膨張係数［α］の測定を行い、好ましくはガラス転移点［Ｔｇ］が５３０℃以下であり、熱膨張係数［α］が１９０以下であり、より好ましくはガラス転移点［Ｔｇ］が５００℃以下であり、熱膨張係数［α］が１８０以下であり、最も好ましくはガラス転移点［Ｔｇ］が４７０℃以下であり、熱膨張係数［α］が１７０以下である。
【００７４】
光学ガラスの量産性において、液相温度及び液相温度における粘性は、ガラス溶解成形時の指標とされる物性である。液相温度が高いとその温度以下の温度領域における保温によって、失透が発生し易くなるため、温度を下げて成形に適した粘性を得ることができないという不利益があるため、好ましくは８５０℃以下であり、より好ましくは８３０℃以下であり、最も好ましくは８００℃以下である。
【００７５】
一方、液相温度での粘性が高いと光学ガラスの成形に適した粘性域で成形する事ができ、低いと光学ガラスの成形が困難となり、ガラス表面や内部に異物が生じてしまう。本発明のガラスの液相温度での粘性は、好ましくは０．１Ｐａ・ｓ以上、、好ましくは０．１２Ｐａ・ｓ以上、最も好ましくは０．１５Ｐａ・ｓ以上である。
【００７６】
本発明のガラスの液相温度測定は、４００から１１００℃の温度勾配のついた失透試験炉に本発明のガラスを１０ｍｍ間隔に並べ、その後３０分間保持し、倍率８０倍の顕微鏡により失透の有無を観察し液相温度を測定した。
【００７７】
また、光学ガラス溶解成形品の残存泡については、光学ガラス清澄性を評価する為の指標とされる物性である。泡の級が大きいと清澄性が悪く、量産時に問題が生じる。本発明のガラスの泡は「ＪＯＧＩＳ１２−１９９４光学ガラスの泡の測定方法」に準じた測定方法において、４〜１級であることが好ましく、３〜１級であることがよりも好ましい。
【００７８】
再加熱時の失透性は製造過程における再加熱工程、例えば精密プレス成形又はリヒートプレス成形における重要な指標となる。再加熱時に失透が析出しやすい場合、製造過程での再加熱工程でも内部に失透が生じやすくなる問題が発生する。本発明のガラスでは再加熱試験において、内部に失透は析出しない。（再加熱試験：試験片１５ｍｍ×１５ｍｍ×３０ｍｍを再加熱し、前記光学ガラスのガラス転移点［Ｔｇ］よりも８０℃高い温度で３０分間保温し、その後常温まで冷却し、試験片の対向する２面を厚み１０ｍｍに研磨した後に目視観察する。）
【実施例】
【００７９】
以下、実施例を用いて本発明を更に詳細に説明するが、本発明は以下に限定されるものではない。
表１〜１６に示す組成で、ガラス重量が４００ｇになるように原料を秤量し、均一に混合した。石英坩堝、又は、金坩堝を用いて７５０℃〜９５０℃で２〜３時間溶解した後、８００〜６５０℃程度に下げて、１時間程度保温してから金型に鋳込み、ガラスを作製した。得られたガラス特性を表１〜１６に示す。
なお、実施例１〜６１、６３〜７６、７８〜８５、８８〜９２、９４〜１００及び１０２〜１０４は参考例である。また、表中の各成分の組成は、全て酸化物基準の質量％にて表される。
【００８０】
屈折率［ｎｄ］、アッベ数［νｄ］、部分分散比［θｇ，Ｆ］については日本光学硝子工業会規格ＪＯＧＩＳ０１―２００３に基づいて測定した。なお、アニール条件は徐冷降下速度を−２５℃／ｈｒとして、徐冷炉にて処理を行った。
【００８１】
【表１】
0005650371.tif 000002
【００８２】
【表２】
0005650371.tif 000003
【００８３】
【表３】
0005650371.tif 000004
【００８４】
【表４】
0005650371.tif 000005
【００８５】
【表５】
0005650371.tif 000006
【００８６】
【表６】
0005650371.tif 000007
【００８７】
【表７】
0005650371.tif 000008
【００８８】
【表８】
0005650371.tif 000009
【００８９】
【表９】
0005650371.tif 000010
【００９０】
【表１０】
0005650371.tif 000011
【００９１】
【表１１】
0005650371.tif 000012
【００９２】
【表１２】
0005650371.tif 000013
【００９３】
【表１３】
0005650371.tif 000014
【００９４】
【表１４】
0005650371.tif 000015
【００９５】
【表１５】
0005650371.tif 000016
【００９６】
【表１６】
0005650371.tif 000017
【００９７】
本発明の実施例のガラスは部分分散比[θｇ，Ｆ]が０．６３以上であり、アッベ数[νd]が２７以下である特徴的な光学定数を有した光学ガラスであり、液相温度も低く、安定性に優れていた。一方、比較例のガラスは屈折率[ｎｄ]が高いものもあるが、部分分散比[θｇ，Ｆ]におけるアッベ数[νd]の値については一般的な高屈折率ガラスの域を脱していない。
【図面の簡単な説明】
【００９８】
【図１】部分分散比［θｇ，Ｆ］を縦軸に、アッベ数［νｄ］を横軸にした直交座標におけるノーマルライン
【図１】
0005650371.tif 000018